(57)【要約】【課題】多種多様な着色塗料を使用することが可能であり、経年変化による体裁の劣化が少ない着色コンクリートの製造方法および着色コンクリートの提供。【解決手段】少なくとも表層部２ａがポーラスであるコンクリートブロック本体２の表面全体に着色塗料を満遍なく塗布し、ポーラスの空隙６の内部まで浸透させて着色被膜３を形成する塗装工程と、コンクリートブロック本体２の表層部２ａをコンクリートブロック本体２の地肌４が露出するまで削り取る研磨工程とを含む。【選択図】図２
2020001036.tif 000002
【特許請求の範囲】
【請求項１】
少なくとも表層部がポーラスであるコンクリートの表面全体に着色塗料を満遍なく塗布し、前記ポーラスの空隙の内部まで浸透させて着色被膜を形成する塗装工程と、
前記コンクリートの表層部を前記コンクリートの地肌が露出するまで削り取る研磨工程と
を含む着色コンクリートの製造方法。
【請求項２】
前記研磨工程は、前記コンクリートの表層部を０．１ｍｍ〜１０ｍｍ削り取ることを特徴とする請求項１記載の着色コンクリートの製造方法。
【請求項３】
少なくとも表層部がポーラスであるコンクリートの表面の凹凸の凹部内にのみ着色塗料による着色被膜を有し、前記コンクリートの表面の凹凸の凸部の頂部の地肌が露出した着色コンクリート。
【請求項４】
前記コンクリートの表面の凹凸の凹部は、前記コンクリートを構成する骨材間に当該コンクリートの形成時に形成されたポーラスの空隙の内面である請求項３記載の着色コンクリート。
【発明の詳細な説明】
【技術分野】
【０００１】
本発明は、表面を着色した着色コンクリートの製造方法および着色コンクリートに関する。
【背景技術】
【０００２】
従来、コンクリートブロックの表面を着色したい場合には、顔料を混合したコンクリートを型枠内に打設してブロック全体を着色したり、予め製造したコンクリートブロックの表面に別途塗料を塗布したりしている。また、着色料を溶かした着色液を型の内面に付着させた後、該型枠内にコンクリートを打設して着色液を拡散させ、その後に養生する方法も知られている（例えば、特許文献１参照。）。
【先行技術文献】
【特許文献】
【０００３】
【特許文献１】特開平５−１６９４１０号公報（段落０００２−０００４）
【発明の概要】
【発明が解決しようとする課題】
【０００４】
しかしながら、顔料を混合したコンクリートを型枠内に打設したり、着色料を溶かした着色液を型の内面に付着させてからコンクリートを打設したりする場合、コンクリートブロック本体の製造段階において予め着色する色を決定しておく必要がある。また、型枠内へのコンクリートの打設により着色層をコンクリート本体と一体化する必要があるため、使用できる着色材料に制限が大きい。また、予め製造したコンクリートブロックの表面に着色塗料を塗布すると、表面の塗料が経年変化により剥がれてしまい、体裁を損ねてしまうという問題がある。
【０００５】
そこで、本発明においては、多種多様な着色塗料を使用することが可能であり、経年変化による体裁の劣化が少ない着色コンクリートの製造方法および着色コンクリートを提供することを目的とする。
【課題を解決するための手段】
【０００６】
本発明の着色コンクリートの製造方法は、少なくとも表層部がポーラスであるコンクリートの表面全体に着色塗料を満遍なく塗布し、ポーラスの空隙の内部まで浸透させて着色被膜を形成する塗装工程と、コンクリートの表層部をコンクリートの地肌が露出するまで削り取る研磨工程とを含む。
【０００７】
本発明の着色コンクリートの製造方法によれば、少なくとも表層部がポーラスであるコンクリートの表面の凹凸の凹部内にのみ着色塗料による着色被膜を有し、コンクリート表面の凹凸の凸部の頂部の地肌が露出した着色コンクリートが得られる。
【発明の効果】
【０００８】
本発明の着色コンクリートは、着色被膜がコンクリートの表面の凹凸の凹部内にのみ存在し、コンクリートの表面の凹凸の凸部の頂部には初めから着色被膜がなく、地肌が露出している。そのため、歩行者や車両等の通過等によって着色コンクリートの表面が削られても、露出した地肌は地肌のままであり、着色コンクリートの表面の凹凸の凹部内のみに存在する着色被膜に影響はなく、経年変化による体裁の劣化が少ない。
【０００９】
また、本発明の着色コンクリートは、コンクリートの表面全体に着色塗料を満遍なく塗布し、ポーラスの内部まで浸透させて着色被膜を形成するため、多種多様な着色塗料を使用することが可能であり、ユーザの好みに合わせて自由に色を選択することが可能である。
【図面の簡単な説明】
【００１０】
【図１】本発明の実施の形態における着色コンクリートブロックの斜視図である。
【図２】図１の着色コンクリートブロックの製造工程を示す縦断面図である。
【発明を実施するための形態】
【００１１】
図１は本発明の実施の形態における着色コンクリートブロックの斜視図、図２は図１の着色コンクリートブロックの製造工程を示す縦断面図である。
【００１２】
図１に示すように、本発明の実施の形態における着色コンクリートとしての着色コンクリートブロック１は、コンクリートとしてのコンクリートブロック本体２の表面の凹凸の凹部内にのみ着色塗料による着色被膜３を有する。着色被膜３は、図１の表面を拡大した部分拡大図の黒塗り部分に現れる。また、コンクリートブロック本体２の表面の凹凸の凸部の頂部の地肌４上には着色被膜３がなく、地肌４は露出している。
【００１３】
以下、図２を参照して、図１の着色コンクリートブロック１の製造方法について説明する。
【００１４】
［コンクリートブロック本体製造工程］
コンクリートブロック本体２は、セメント、細骨材、粗骨材や水等を混練し、成形、養生することにより形成する。図２（ａ）に示すように、コンクリートブロック本体２は、通常のコンクリートからなる基層部２ｂと、基層部２ｂ上に形成されるポーラスコンクリートからなる表層部２ａとから構成される。ポーラスコンクリートである表層部２ｂは、細骨材を使用せずに、セメント、水、粗骨材５を使用して形成する。粗骨材５としては、例えば、粒径２ｍｍ以上５ｍｍ未満の骨材のみ使用したり、粒径２ｍｍ以上５ｍｍ未満の骨材と粒径５ｍｍ以上１３ｍｍ未満の骨材とを混合して使用したりすることができる。
【００１５】
本製造工程により製造されたコンクリートブロック本体２には、図２（ａ）に示すように、その表層部２ａの粗骨材５間にポーラス（多孔質）を構成する空隙６が自然に形成されている。なお、図２（ａ）〜（ｃ）においては、粗骨材５以外のセメント、水等からなるモルタル分については図示を省略しているが、実際には粗骨材５の表面にはモルタルが付着している。
【００１６】
［塗装工程］
上記コンクリートブロック本体２の形成直後、図２（ｂ）に示すように、コンクリートブロック本体２の表層部２ａの表面全体に、着色塗料を満遍なく塗布し、ポーラスの空隙６の内部まで浸透させて着色被膜３を形成する（塗布工程）。このとき、着色塗料の塗布は吹き付けや刷毛塗り等により行い、表層部２ａの表面が膜厚０．０１〜５．０ｍｍ、より好ましくは０．０５〜３．０ｍｍ、さらに好ましくは０．１〜２．０ｍｍ程度覆われるようにする。なお、着色塗料の塗布はコンクリートブロック本体が硬化した後に行うことも可能である。
【００１７】
なお、図２（ｂ）においては、着色塗料が表層部２ａの空隙６の全体に充填され、空隙６内が全て着色被膜３により満たされているように図示しているが、着色被膜３は空隙６の内面を膜厚０．０１〜５．０ｍｍ、より好ましくは０．０５〜３．０ｍｍ、さらに好ましくは０．１〜２．０ｍｍ程度覆うようにすれば良い。また、着色被膜３は表層部２ａの深さ方向（図２の上下方向）全体に形成する必要はなく、後述する研磨工程においてコンクリートブロック本体の表層部２ａを削り取った際に空隙６内の着色被膜３が剥がれない深さまで形成すれば良い。
【００１８】
［研磨工程］
次に、図２（ｃ）に示すように、コンクリートブロック本体２の表層部２ａを地肌４が露出するまで削り取る。このとき、コンクリートブロック本体２の表面の地肌４を０．１ｍｍ〜１０ｍｍ、より好ましくは０．５〜５．０ｍｍ、さらに好ましくは１．０〜３．０ｍｍ削り取るようにすることで、地肌４上に着色被膜３が確実に残らないようにすることができる。
【００１９】
上記製造方法により得られた着色コンクリートブロック１は、着色被膜３がコンクリートブロック本体２の表面の凹凸の凹部内、すなわちポーラスの空隙６の内面にのみ存在し、コンクリートブロック本体２の表面の、すなわち粗骨材５の頂部には初めから着色被膜がなく、地肌４が露出している。そのため、歩行者や車両等の通過等によって着色コンクリートブロック１の表面が削られても、露出した地肌は地肌のままであり、着色コンクリートブロック１の表面の凹凸の凹部内のみに存在する着色被膜３に影響はなく、経年変化による体裁の劣化が少ない。
【００２０】
また、本実施形態における着色コンクリートブロック１は、コンクリートブロック本体２の表面全体に着色塗料を満遍なく塗布し、ポーラスの空隙６の内部まで浸透させて着色被膜３を形成するため、多種多様な着色塗料を使用することが可能であり、ユーザの好みに合わせて自由に色を選択することが可能である。
【００２１】
なお、上記実施形態においては、表層部２ａがポーラスコンクリートからなる着色コンクリートブロック１について説明したが、少なくとも表層部２ａがポーラスコンクリートであれば良く、表層部２ａおよび基層部２ｂの全体がポーラスコンクリートにより形成されたものにも適用可能である。要するに、研磨工程において表層部２ａを削り取った際にポーラスの空隙６内の着色被膜３が剥がれない深さまでポーラスコンクリートであれば良い。
【００２２】
また、本実施形態においてはコンクリートブロックの表面を着色した着色コンクリートブロックについて説明したが、現場打ちのコンクリートにも適用可能である。要するに、少なくとも表層部がポーラスであるコンクリートの表面全体に着色塗料を満遍なく塗布し、ポーラスの空隙の内部まで浸透させて着色被膜を形成し、コンクリートの表層部をコンクリートの地肌が露出するまで削り取ることで、経年変化の少ない着色コンクリートが得られる。
【産業上の利用可能性】
【００２３】
本発明は、表面を着色した着色コンクリートの製造方法および着色コンクリートとして有用であり、特に、多種多様な着色塗料を使用することが可能であり、経年変化による体裁の劣化が少ない着色コンクリートの製造方法および着色コンクリートとして好適である。
【符号の説明】
【００２４】
１  着色コンクリートブロック
２  コンクリートブロック本体
２ａ  表層部
２ｂ  基層部
３  着色被膜
４  地肌
５  粗骨材
６  空隙
【図１】
2020001036.tif 000003
【図２】
2020001036.tif 000004